(57)【要約】【課題】風合いがよく、長期間にわたって防汚性が維持される合成皮革を提供する。【解決手段】基材と、前記基材の一方の主面に配置された表皮層と、前記表皮層を覆うように配置された防汚層と、を備える合成皮革であって、前記防汚層は、ケイ素原子と、ウレタン結合を有する化合物由来のユニットと、を有するベース樹脂を含み、前記防汚層において、前記ケイ素原子に対するフッ素原子の割合：フッ素原子／ケイ素原子は、原子比で０．０１以下であり、特定の条件で摩耗された合成皮革に対して行われた汚れ付着試験前後の第１の色差ΔＥ１＊は、５以下である、合成皮革。【選択図】図２
2020076162.tif 000002
【特許請求の範囲】
【請求項１】
基材と、
前記基材の一方の主面に配置された表皮層と、
前記表皮層を覆うように配置された防汚層と、を備える合成皮革であって、
前記防汚層は、ベース樹脂を含み、
前記ベース樹脂は、ケイ素原子と、ウレタン結合を有する化合物由来のユニットと、を有し、
前記防汚層において、前記ケイ素原子に対するフッ素原子の割合：フッ素原子／ケイ素原子は、原子比で０．０１以下であり、
前記合成皮革を、ＪＡＳＯ  Ｍ  ４０３／８８に準じて、荷重１９．６Ｎ、摩擦距離１４０ｍｍ、６０回／分のサイクルで１００００回往復摩擦して摩耗させた第１の合成皮革と、
前記第１の合成皮革をＩＳＯ１２９４７−１に準拠したマーチンデイル試験機に固定し、水分率６５±２質量％に調整され、かつ、前記合成皮革との色差ΔＥ＊が５０以上であるデニム片を取り付けた摩擦子を用いて、荷重１２ｋＰａで５００回摩擦することにより汚染された第２の合成皮革との、
分光測色計により測色された第１の色差ΔＥ１＊は、５以下である、合成皮革。
【請求項２】
前記第１の合成皮革と、
前記第２の合成皮革をＪＩＳ  Ｌ０８４９に準拠したクロックメーター試験機に固定し、水分を含む綿布を取り付けた摩擦子を用いて、荷重９Ｎ、摩擦距離１００ｍｍ、６０回／分サイクルで１０回摩擦することにより、汚れの少なくとも一部が除去された第３の合成皮革との、分光測色計により測色された第２の色差ΔＥ２＊は、３以下である、請求項１に記載の合成皮革。
【請求項３】
黒原着ポリエステル糸により編成されたトリコット編地と、
前記合成皮革をＪＩＳ  Ｌ０８４９に準拠したクロックメーター試験機に固定し、前記トリコット編地を取り付けた摩擦子を用いて、荷重９Ｎ、摩擦距離１００ｍｍ、６０回／分サイクルで５０回往復摩擦することにより得られた摩擦されたトリコット編地との、
分光測色計により測色された第３の色差ΔＥ３＊は、１．５以下である、請求項１または２に記載の合成皮革。
【請求項４】
基材および表皮層用樹脂組成物を準備する第１準備工程と、
防汚層用樹脂組成物を準備する第２準備工程と、
前記基材の一方の主面に、前記表皮層用樹脂組成物を含む表皮層を形成する表皮層形成工程と、
前記表皮層を覆うように、前記防汚層用樹脂組成物を含む防汚層を形成する防汚層形成工程と、を備え、
前記防汚層用樹脂組成物は、ウレタン結合を有する化合物を含む原料樹脂と、ケイ素含有化合物と、前記原料樹脂と前記ケイ素含有化合物とを結合させる架橋剤と、を含む、合成皮革の製造方法。
【請求項５】
前記ケイ素含有化合物は、カルボキシ基および水酸基の少なくとも一方を有する変性シリコーンであり、
前記架橋剤は、カルボジイミド基を有する化合物である、請求項４に記載の合成皮革の製造方法。
【発明の詳細な説明】
【技術分野】
【０００１】
本発明は、合成皮革およびその製造方法に関し、特に防汚性の向上に関する。
【背景技術】
【０００２】
従来、様々な分野において、基材に樹脂層が積層された合成皮革が用いられている。合成皮革は、通常、容易に洗浄ができないため、長期間の使用による汚れが問題となる。
そこで、合成皮革の防汚性を向上させるために、フッ素樹脂をコーティングする方法が提案されている（特許文献１）。
【先行技術文献】
【特許文献】
【０００３】
【特許文献１】特開２０００−５４０００号公報
【発明の概要】
【発明が解決しようとする課題】
【０００４】
フッ素樹脂を含有するコーティング層は硬くなり易く、風合いが低下しやすい。また、フッ素樹脂を用いると、防汚性は長期間の使用により低下し易い。
【課題を解決するための手段】
【０００５】
本発明は、基材と、前記基材の一方の主面に配置された表皮層と、前記表皮層を覆うように配置された防汚層と、を備える合成皮革であって、前記防汚層は、ベース樹脂を含み、前記ベース樹脂は、ケイ素原子と、ウレタン結合を有する化合物由来のユニットと、を有し、前記防汚層において、前記ケイ素原子に対するフッ素原子の割合：フッ素原子／ケイ素原子は、原子比で０．０１以下であり、
前記合成皮革を、ＪＡＳＯ  Ｍ  ４０３に準じて、荷重１９．６Ｎ、摩擦距離１４０ｍｍ、６０回／分のサイクルで１００００回往復摩擦して摩耗させた第１の合成皮革と、
前記第１の合成皮革をＩＳＯ１２９４７−１に準拠したマーチンデイル試験機に固定し、水分率６５±２質量％に調整され、かつ、前記合成皮革との色差ΔＥ＊が５０以上であるデニム片を取り付けた摩擦子を用いて、荷重１２ｋＰａで５００回摩擦することにより汚染された第２の合成皮革との、
分光測色計により測色された第１の色差ΔＥ１＊は、５以下である、合成皮革に関する。
【０００６】
また、本発明は、基材および表皮層用樹脂組成物を準備する第１準備工程と、防汚層用樹脂組成物を準備する第２準備工程と、前記基材の一方の主面に、前記表皮層用樹脂組成物を含む表皮層を形成する表皮層形成工程と、前記表皮層を覆うように、前記防汚層用樹脂組成物を含む防汚層を形成する防汚層形成工程と、を備え、前記防汚層用樹脂組成物は、ウレタン結合を有する化合物を含む原料樹脂と、ケイ素含有化合物と、前記原料樹脂と前記ケイ素含有化合物とを結合させる架橋剤と、を含む、合成皮革の製造方法に関する。
【発明の効果】
【０００７】
本発明によれば、風合いがよく、長期間にわたって防汚性が維持される合成皮革が得られる。
【図面の簡単な説明】
【０００８】
【図１】リサジューパターンの一例を示す平面図である。
【図２】本発明の一実施形態に係る合成皮革の一部を模式的に示す断面図である。
【図３】本発明の一実施形態に係る合成皮革の製造方法を示すフローチャートである。
【発明を実施するための形態】
【０００９】
本実施形態に係る合成皮革は、基材と、基材の一方の主面に配置された表皮層と、表皮層を覆うように配置された防汚層と、を備える。防汚層は、ベース樹脂を含み、ベース樹脂は、ケイ素原子と、ウレタン結合を有する化合物由来のユニットとを有する。
【００１０】
ケイ素原子は、例えばケイ素含有化合物に由来する。
防汚層は、フッ素原子を含んでもよいが、ケイ素原子に対するフッ素原子の割合：フッ素原子／ケイ素原子は、原子比で０．０１以下である。すなわち、防汚層において、フッ素原子の含有量は、ケイ素原子に対して十分に少ない。フッ素原子は、例えばフッ素樹脂に由来する。従来、合成皮革の防汚性は、主にフッ素樹脂が有する撥水および撥油性能を利用することにより実現されている。一方、本実施形態では、フッ素樹脂に替えて、主にケイ素含有化合物の特性を利用し、防汚性能を発現させている。ケイ素含有化合物は、防汚層の表面エネルギーを低下させて、汚れの付着を抑制する。さらに、防汚層に汚れが付着した場合にも、ケイ素含有化合物によれば、汚れは除去され易い。加えて、フッ素樹脂の含有量が少ないため、合成皮革の風合いはより損なわれ難い。
【００１１】
フッ素樹脂等の樹脂により形成される層に含まれるケイ素含有化合物は、本来、ブリードアウトし易く、長期間の使用により防汚性は低下し易い。しかし、本実施形態の合成皮革の防汚性は長期間にわたって維持される。つまり、下記の摩耗試験を行った後であっても、合成皮革の防汚性は維持される。ここで、防汚性とは、汚れの付着し難さ（汚れ付着性）および汚れの除去され易さ（汚れ除去性）をいう。ブリードアウトとは、ある物質が層の表面から浮き出たり、浸み出したりする現象をいう。
【００１２】
（摩耗試験）
摩耗試験は、合成皮革を、公益社団法人  自動車技術会（Society of Automotive Engineers of Japan Inc.）によって定められたＪＡＳＯ  Ｍ  ４０３／８８／シート表皮用布材料の平面摩耗試験機（Ｂ法）に準じて、荷重１９．６Ｎ、摩擦距離１４０ｍｍ、６０回／分のサイクルで１００００回往復摩擦することにより行われる。
【００１３】
摩耗試験は、具体的には以下のようにして行われる。
直径１５０ｍｍの円形の合成皮革を、同サイズにカットした厚み１０ｍｍのウレタンフォームに重ねてＴ−Ｔｙｐｅ平面摩耗試験機（例えば、株式会社大栄科学精器製作所製）に、両面テープを用いて取り付ける。このとき、ウレタンフォームを、合成皮革と試験機との間に位置させる。試験機の摩擦子に綿布（６号綿帆布）をかぶせて、付属の冶具で固定する。上記摩擦子に荷重１９．６Ｎをかけながら、合成皮革を、摩擦距離１４０ｍｍ、６０回／分サイクルで１００００回往復摩擦する。ウレタンフォームには、ＪＡＳＯ  Ｍ  ４０３／８８／シート表皮用布材料の平面摩耗試験機（Ｂ法）に規定されるように、厚さ１０±１ｍｍ、２０％圧縮応力が０．７９〜１．０８Ｎ／ｃｍ２（０．０８〜０．１１ｋｇｆ／ｃｍ２）のものを用いる。ウレタンフォームの密度は、０．０２±０．００２ｇ／ｃｍ２であってよい。
このようにして摩耗された合成皮革を、第１の合成皮革とする。
【００１４】
（汚れ付着試験）
第１の合成皮革（直径１５０ｍｍの円形）を、ＩＳＯ１２９４７−１に準拠したマーチンデイル試験機に固定し、水分率６５±２質量％に調整され、かつ、合成皮革との色差ΔＥ＊が５０以上であるデニム片を取り付けた摩擦子を用いて、荷重１２ｋＰａで５００回摩擦する。これにより、デニムに含まれる染料によって汚染された第２の合成皮革を得る。
【００１５】
汚れ付着試験は、具体的には以下のようにして行われる。
直径４０ｍｍにカットしたデニム片（２５５０Ｙ、Ｔｅｓｔｆａｂｒｉｃｓ社製）２枚を、蒸留水を入れたビーカーの底に沈め、３０秒間浸漬する。ビーカーから取り出したデニム片の水滴を、パルパーにて軽く拭き取り、２枚のデニム片の水分率がいずれも６５±２質量％となるよう調整する。
【００１６】
次いで、第１の合成皮革を、ＩＳＯ１２９４７−１に準拠したマーチンデイル試験機（例えば、株式会社グロッツ・ベッケルト  ジャパン製）の試験台に付属の冶具で固定する。上記デニム片の１枚を、厚み３ｍｍ、直径３８ｍｍのウレタンフォームシートを介して摩擦子に取り付ける。この摩擦子に荷重１２ｋＰａをかけて、図１に示すリサジューパターン（Lissajous pattern）で、２５０回摩擦する。摩擦子に取り付けられたデニム片をもう１枚のデニム片に取り替えて、同じパターンでさらに２５０回摩擦する。その後、マーチンデイル試験機から第１の合成皮革を取り外し、２０℃、６５％ＲＨの環境下で１時間静置して乾燥させて、第２の合成皮革を得る。
【００１７】
本実施形態の合成皮革は、第１の合成皮革と第２の合成皮革との色差、つまり、汚れ付着試験前後における第１の色差ΔＥ１＊が５以下である。すなわち、合成皮革に対して、防汚層が剥離されるような条件で摩耗試験を行った後でも、汚れの付着は抑制される。第１の色差ΔＥ１＊は４．５以下であってよい。
【００１８】
リサジューパターンは、互いに直角方向に振動する二つの単振動を合成して得られる平面図形である。具体的には、横軸をＡｃｏｓ（ｎｔ）、縦軸をＢｃｏｓ（ｍｔ＋δ）として、入力振幅比（Ａ／Ｂ）、周波数比（ｎ：ｍ）および位相差（δ）を任意に変化させて得られるパターンである。図１に示すリサジューパターンは、Ａ／Ｂ＝１、ｎ：ｍ＝５：６、δ＝９０°としたときに得られる。図１では、便宜的に、第１の合成皮革の外縁も示している。なお、摩擦する際のパターンはこれに限定されない。
【００１９】
（汚れ除去試験）
汚れ付着試験により得られた第２の合成皮革を、ＪＩＳ  Ｌ０８４９に準拠したクロックメーター試験機に固定し、水分を含む綿布を取り付けた摩擦子を用いて、荷重９Ｎ、摩擦距離１００ｍｍ、６０回／分サイクルで１０回摩擦することにより、汚れの少なくとも一部が除去された第３の合成皮革を得る。
【００２０】
汚れ除去試験は、具体的には以下のようにして行われる。
５０ｍｍ四方にカットした綿布（例えば、ＪＩＳ  Ｌ０８０３準拠  かなきん３号）２枚に、蒸留水を１ｍＬ滴下し、１０秒放置する。第２の合成皮革を、ＪＩＳ  Ｌ０８４９に準拠したクロックメーター試験機（例えば、６７０  ＨＤ  ＣＲＯＣＫＭＡＳＴＥＲ、Ｊａｍｅｓ  Ｈｅａｌ社製）に両面テープを用いて取り付ける。摩擦子に上記の綿布１枚を取り付ける。この摩擦子に荷重９Ｎをかけて、摩擦距離１００ｍｍ、６０回／分サイクルで５回摩擦する。摩擦子に取り付けられた綿布をもう一枚の綿布に取り替えて、さらに５回摩擦して、第３の合成皮革を得る。
【００２１】
本実施形態の合成皮革は、第１の合成皮革と第３の合成皮革との色差、つまり、汚れ付着試験前の合成皮革と汚れ除去試験後における第２の色差ΔＥ２＊が３以下であってもよい。すなわち、合成皮革に対して防汚層が剥離されるような条件で摩耗試験を行った後でも、汚れは除去され易い。第２の色差ΔＥ２＊は２．７以下であってよい。
【００２２】
合成皮革の色は特に限定されない。本実施形態にかかる防汚層は汚れが付着し難いため、色の薄い合成皮革であっても、長期間にわたって初期の色味を維持することができる。合成皮革のＬ＊値は、６０以上であってよく、７０以上であってよく、８０以上であってよい。また、合成皮革のＬ＊値は、９９以下であってよく、９６以下であってよい。Ｌ＊値は、色の明るさ（明度）を表しており、０以上、１００以下の値を取り得る。Ｌ＊値が大きいほど、色が明るいことを示す。
【００２３】
（測色法）
合成皮革のＬ＊値および各色差（ΔＥ＊）は、以下のようにして計測される。
分光測色計（例えば、Ｃｏｌｏｒ  Ｉ  ５ＤＶ、Ｘ−Ｒｉｔｅ社製、光源：Ｃ光源）を用いて、合成皮革、第１の合成皮革、第２の合成皮革、第３の合成皮革について、それぞれ４カ所を測色し、各平均値を求める。この平均値を、各合成皮革のＬ＊値、ａ＊値、ｂ＊値とする。平均値は、小数点第３位を四捨五入し、小数点第２位で表記する。
【００２４】
それぞれの色差（ΔＥ＊）は、第１の合成皮革、第２の合成皮革、第３の合成皮革についての上記平均値から算出される。具体的には、色差（ΔＥ＊）は、Ｌａｂ表色系におけるＬ＊値、ａ＊値、ｂ＊値の各値から下記式により求められる。ただし、（Ｌ１＊、ａ１＊、ｂ１＊）および（Ｌ２＊、ａ２＊、ｂ２＊）は比較対象の皮革の一方および他方の測定値である。
【００２５】
ΔＥ＊＝√（（Ｌ２＊−Ｌ１＊）２＋（ａ２＊−ａ１＊）２＋（ｂ２＊−ｂ１＊）２）
【００２６】
このように防汚性が維持されるのは、上記の通り、フッ素樹脂を含有するコーティング層に比べると、ケイ素含有化合物が防汚層からブリードアウトし難いためであると考えられる。そのため、本実施形態の合成皮革は、以下のような特徴を備えてもよい。
【００２７】
（ブリードアウト促進試験）
合成皮革をＪＩＳ  Ｌ０８４９に準拠したクロックメーター試験機に固定し、黒原着ポリエステル糸により編成されたトリコット編地を取り付けた摩擦子を用いて、荷重９Ｎ、摩擦距離１００ｍｍ、６０回／分サイクルで５０回往復摩擦する。
【００２８】
上記試験では、摩擦により、防汚層を構成する材料のブリードアウトを促進させている。摩擦前後のトリコット編地の色差が小さいほど、防汚層を構成する材料がブリードアウトし難いことを示す。防汚層を構成する材料のうち、ブリードアウトし易いのはケイ素含有化合物である。つまり、摩擦前後のトリコット編地の色差が小さいほど、ケイ素含有化合物のブリードアウトが抑制されているといえる。本実施形態の合成皮革を用いる場合、摩擦前後のトリコット編地の色差（第３の色差ΔＥ３＊）は、例えば、１．５以下である。第３の色差ΔＥ３＊は１以下であってよい。
【００２９】
上記のブリードアウト促進試験は、具体的には以下のようにして行われる。
幅５０ｍｍ、長さ１３０ｍｍの合成皮革を、クロックメーター試験機（例えば、６７０  ＨＤ  ＣＲＯＣＫＭＡＳＴＥＲ、Ｊａｍｅｓ  Ｈｅａｌ社製）に両面テープを用いて取り付ける。摩耗子に５０ｍｍ四方の黒原着ポリエステル糸により編成されたトリコット編地をかぶせ、付属の冶具で固定する。この摩擦子に荷重９Ｎをかけて、摩擦距離１００ｍｍ、６０回／分サイクルで５０回往復摩擦する。
【００３０】
上記トリコット編地は、例えば、２８ゲージのトリコット編機を用いて、筬Ｌ１、Ｌ２およびＬ３からいずれも同じ黒原着ポリエステル糸（例えば、ＷＹ−Ｚ、山越株式会社製、８４ｄｔｅｘ／３６ｆ）を導糸して編成される。編密度は、４９±２コース／２５．４ｍｍ、３８±１ウエル／２５．４ｍｍであり、編組織は、例えば以下の通りである。
【００３１】
編組織
Ｌ１：１−０，２−３，１−０，２−３，４−５，３−２，４−５，３−２，１−０
Ｌ２：４−５，３−２，４−５，３−２，１−０，２−３，１−０，２−３，４−５
Ｌ３：１−０，３−４，１−０，３−４
【００３２】
摩擦前後のトリコット編地との色差は、上記と同様にして算出される。
【００３３】
（基材）
基材は特に限定されず、用途に応じて適宜選択すればよい。例えば、基材として、織物、編物および不織布などの布帛、天然皮革（床革を含む）等が挙げられる。基材は、染料または顔料により着色されていてもよい。染料および顔料の種類は特に限定されない。
【００３４】
布帛を構成する繊維の種類は特に限定されない。繊維としては、天然繊維、再生繊維、半合成繊維および合成繊維等の従来公知の繊維が挙げられる。これらは、１種を単独で、あるいは２種以上を組み合わせて用いられる。強度および加工性の点で、布帛は合成繊維、特にポリエステル繊維により構成されてよい。
【００３５】
基材の厚みも特に限定されず、用途等に応じて適宜設定すればよい。例えば、合成皮革をカーシートのカバーとして用いる場合、基材の単位面積当たりの質量は、例えば、１５０ｇ／ｍ２以上、３５０ｇ／ｍ２以下であってよく、２６０ｇ／ｍ２以上、３２０ｇ／ｍ２以下であってよい。
【００３６】
（表皮層）
表皮層は、基材を保護するために基材の少なくとも一方の主面に配置される。
表皮層は、例えば樹脂により形成される。防汚層との密着性および風合いの観点から、表皮層はポリウレタン樹脂により形成されてよい。表皮層は、一層の樹脂層により形成されてよく、同種または異種の二層以上の樹脂層により形成されてよい。
【００３７】
表皮層の形成に用いられるポリウレタン樹脂は、特に限定されない。ポリウレタン樹脂としては、例えば、ポリエーテル系ポリウレタン樹脂、ポリエステル系ポリウレタン樹脂、ポリカーボネート系ポリウレタン樹脂、アクリル系ポリウレタン樹脂等が挙げられる。これらは、１種を単独で、あるいは２種以上を組み合わせて用いられる。難燃性、耐久性および耐光性の点で、ポリカーボネート系ポリウレタン樹脂であってよい。ポリウレタン樹脂の形態は特に限定されず、用途に応じて適宜選択すればよい。ポリウレタン樹脂は、無溶剤系（無溶媒系）、ホットメルト系、溶剤系または水系であってよく、一液型または二液硬化型であってよい。
【００３８】
表皮層の厚みは、例えば、２０μｍ以上、５０μｍ以下であってよく、２５μｍ以上、４０μｍ以下であってよい。表皮層の厚みが２０μｍ以上であると、均質な層になり易く、保護性能が発揮され易い。さらに、表皮層に凹凸（シボ模様）が付与し易くなって、意匠性が向上する。厚みが５０μｍ以下であると、表皮層が粗硬になり難く、合成皮革の風合いの低下がさらに抑制される。
【００３９】
（防汚層）
防汚層は、ケイ素原子と、ウレタン結合を有する化合物由来のユニットと、を有するベース樹脂を含む。
【００４０】
ケイ素原子は、例えばケイ素含有化合物に由来する。
ケイ素含有化合物は、例えばシリコーンであり、シリコーンとは、主鎖にシロキサン結合（−Ｓｉ−Ｏ−Ｓｉ−）を有する化合物の総称である。シリコーンとしては、例えば、ケイ素に結合するメチル基またはフェニル基を備えるストレートシリコーン、これら以外のケイ素に結合する官能基を有する変性シリコーン、または、ポリオルガノシロキサンと重合性モノマーとの共重合体等が挙げられる。
【００４１】
ストレートシリコーンとしては、例えば、ジメチルシリコーン（ポリジメチルシロキサン）、メチルフェニルシリコーン、メチルハイドロジェンシリコーン等が挙げられる。変性シリコーンとしては、例えば、アミノ変性、エポキシ変性、カルボキシ変性、カルビノール変性、メタクリル変性、メルカプト変性、フェノール変性、異種官能基変性、ポリエーテル変性、メチルスチリル変性、アルキル変性、高級脂肪酸エステル変性等が挙げられる。上記共重合体としては、ポリメタクリル酸メチルなどのポリ（メタ）アクリル酸エステルとポリジメチルシロキサンとの共重合体等が挙げられる。
【００４２】
汎用性の観点から、ジメチルシリコーンであってよく、耐水性および耐油性の観点から、ポリ（メタ）アクリル酸エステルとポリジメチルシロキサンとの共重合体であってよい。
【００４３】
シリコーンは、防汚性がより維持され易い点で、変性シリコーンであってよい。変性シリコーンは、防汚層を形成する他の材料と化学結合し易く、ブリードアウトが抑制され易い。なかでも、ポリエーテル変性シリコーンであってよく、カルボキシ基および／または水酸基（フェノール性水酸基を含む）を有する変性シリコーンであってよい。
【００４４】
防汚層は、フッ素原子を含んでもよい。ただし、防汚層に含まれるケイ素原子に対するフッ素原子の割合：フッ素原子／ケイ素原子は、原子比で０．０１以下である。フッ素原子は、検出限界以下で含まれていてよい。
【００４５】
ベース樹脂は、さらに、ウレタン結合を有する化合物由来のユニットを有する。このようなユニットは、ポリウレタン樹脂に由来してよい。ポリウレタン樹脂は特に限定されず、表皮層の形成に用いられるポリウレタン樹脂と同様のものが例示できる。なかでも、ポリカーボネート系ポリウレタン樹脂またはアクリル系ポリウレタン樹脂であってよい。アクリル系ポリウレタン樹脂は、ウレタン結合およびアクリロイル基を有する高分子化合物であり、例えば、ポリオ―ル、イソシアネート化合物および（メタ）アクリル酸エステルを共重合させることにより得られる。
【００４６】
ベース樹脂は、さらに、他のユニットを含んでいてよい。緻密な防汚層が形成され易い点で、他のユニットは、アクリル樹脂由来であってよい。アクリル樹脂由来のユニットは、官能基を有する変性シリコーンと化学的に結合し得る。防汚層におけるアクリル樹脂の含有量は特に限定されない。
【００４７】
アクリル樹脂は特に限定されない。アクリル樹脂としては、アクリル酸、メタクリル酸またはこれらの誘導体から得られる重合体、これら２種以上のモノマーあるいはその誘導体から得られる共重合体、あるいは、それらの変性物を挙げることができる。モノマー誘導体としては、例えば、アクリル酸メチル、アクリル酸エチル、アクリル酸プロピル、アクリル酸ブチル、アクリル酸イソブチル、アクリル酸２−エチルヘキシル等のアクリル酸アルキルエステル；メタクリル酸メチル、メタクリル酸エチル、メタクリル酸プロピル、メタクリル酸ブチル、メタクリル酸イソブチル、メタクリル酸２−エチルヘキシル等のメタクリル酸アルキルエステル；アクリル酸２−ヒドロキシエチル、アクリル酸２−ヒドロキシプロピル、アクリル酸４−ヒドロキシブチル等のヒドロキシ基含有アクリル酸エステル；メタクリル酸２−ヒドロキシエチル、メタクリル酸２−ヒドロキシプロピル、メタクリル酸４−ヒドロキシブチル等のヒドロキシ基含有メタクリル酸エステル；エチレングリコールジメタクリレート、ジエチレングリコールジメタクリレート、トリエチレングリコールジメタクリレート、ポリエチレングリコールジメタクリレート、ネオペンチルグリコールジメタクリレート、ジプロピレングリコールジメタクリレート、ポリプロピレングリコールジメタクリレート、１．３−ブタンジオールジメタクリレート、トリメチロールエタントリメタクリレート、トリメチロールプロパントリメタクリレート、テトラメチロールメタンテトラメタクリレート等の多官能メタクリル酸エステル等が挙げられる。
【００４８】
防汚層の厚みは特に限定されない。防汚層の厚みＴは、例えば、０．６μｍ以上であってよく、１．２μｍ以上であってよい。防汚層の厚みＴは、１１μｍ以下であってよく、８μｍ以下であってよい。防汚層の厚みＴが０．６μｍ以上であると、防汚層に亀裂が生じ難くなって、防汚性能が発揮され易くなる。
【００４９】
防汚層の厚みＴは、合成皮革の厚み方向の断面から算出できる。上記断面を走査型電子顕微鏡（例えば、株式会社日立ハイテクノロジーズ製、走査電子顕微鏡Ｓ−３０００Ｎ）で観察し、任意の１０カ所の厚みを測定して、それらの平均値を防汚層の厚みとする。
【００５０】
防汚層は凹凸（シボ模様）を有していてもよい。この場合、合成皮革は、本革のような外観を備える。本実施形態によれば、防汚層が凹凸を備える場合にも、優れた防汚性が維持される。防汚層の凹凸は、例えば、表皮層に形成された凹凸に倣って形成されてもよい。
【００５１】
防汚層において、凸部から表皮層までの厚みＴ１と凹部から表皮層までの厚みＴ２との比：Ｔ１／Ｔ２は、０．０２〜１．５であってよく、０．０５〜１であってよい。比：Ｔ１／Ｔ２が上記範囲であると、防汚層に亀裂が生じ難くなって、防汚性能が発揮され易くなる。また、凹凸（シボ模様）が明確になり易く、意匠性が向上する。
【００５２】
防汚層が凹凸を備える場合、以下のようにして、凸部における防汚層の厚みＴ１と凹部における防汚層の厚みＴ２とを算出し、これらの平均値を防汚層の厚みＴとすればよい。上記厚みの比：Ｔ１／Ｔ２は、上記で算出されたＴ１とＴ２との比である。
【００５３】
合成皮革の厚み方向の断面において、任意の一つの凸部に焦点を合わせて、走査型電子顕微鏡により倍率５０００倍で観察する。当該凸部における２箇所厚みを測定し、測定した厚みの平均値を、当該視野における凸部の厚みとする。この作業を、同じ観察視野内で焦点を合わせる凸部を変えて、計１０カ所に対して行う。得られた１０カ所の凸部の厚みの平均値を、凸部の厚み（Ｔ１）とする。凹部の厚みＴ２についても、凸部を凹部に変えて、同様に算出する。
【００５４】
防汚層は、必要に応じて、増粘剤、レベリング剤、酸化防止剤、耐光性向上剤、消泡剤、光沢調整剤等の任意成分を含んでもよい。防汚層は、ケイ素含有化合物以外の従来公知の防汚剤を含んでもよい。このような防汚剤としては、例えば、フッ素含有化合物、ワックス等が挙げられる。ただし、フッ素含有化合物は、割合：フッ素原子／ケイ素原子が、原子比で０．０１以下となる範囲で用いる。
【００５５】
合成皮革は、表皮層および防汚層以外の第３の樹脂層を有していてもよい。第３の樹脂層は、例えば、基材と表皮層との間に配置される。このような第３の樹脂層は、基材に、高分子化合物（例えば、従来公知のポリウレタン樹脂やその共重合体）を含む溶液を塗布または含浸し、乾式凝固または湿式凝固させることにより形成することができる。第３の樹脂層の単位面積当たりの質量は、例えば、２００±２０ｇ／ｍ２であってよい。
【００５６】
図２は、本実施形態に係る合成皮革の一部を模式的に示す断面図である。合成皮革１０は、基材１１と、基材１１の一方の主面に配置された表皮層１３と、表皮層１３を覆うように配置された防汚層１４と、を備える。図２では、基材１１と表皮層１３との間に、接着剤層１２が介在しているが、これに限定されない。さらに、図２では、表皮層１３および防汚層１４が凹凸を備えるが、これに限定されない。
【００５７】
（製造方法）
本実施形態の合成皮革は、例えば、基材および表皮層用樹脂組成物を準備する第１準備工程（Ｓ１）と、防汚層用樹脂組成物を準備する第２準備工程（Ｓ２）と、基材の一方の主面に、表皮層用樹脂組成物を含む表皮層を形成する表皮層形成工程（Ｓ３）と、表皮層を覆うように、防汚層用樹脂組成物を含む防汚層を形成する防汚層形成工程（Ｓ４）と、を備える方法により製造される。防汚層用樹脂組成物は、ウレタン結合を有する化合物を含む原料樹脂と、ケイ素含有化合物と、原料樹脂とケイ素含有化合物とを結合させる架橋剤と、を含む。図３は、本実施形態に係る合成皮革の製造方法を示すフローチャートである。
【００５８】
（１）第１準備工程
上記の基材および表皮層用樹脂組成物を準備する。
表皮層用樹脂組成物は特に限定されないが、上記のポリウレタン樹脂から選択すればよい。
【００５９】
（２）第２準備工程
防汚層用樹脂組成物を準備する。
防汚層用樹脂組成物は、ウレタン結合を有する化合物を含む原料樹脂と、上記のケイ素含有化合物と、原料樹脂とケイ素含有化合物とを結合させる架橋剤と、を含む。防汚層用樹脂組成物は、例えば、架橋剤と反応可能なケイ素含有化合物（以下、第１ケイ素含有化合物と称す。）を含み、当該架橋剤は原料樹脂と反応可能である。そのため、防汚層において、第１ケイ素含有化合物は、架橋剤を介して原料樹脂に化学結合されて、ベース樹脂が形成される。第１ケイ素含有化合物が原料樹脂に結合することにより、長期間にわたって防汚性が維持される。なお、架橋剤は、必ずしも原料樹脂およびケイ素含有化合物と反応して両者の間に介在する残基を形成するものである必要はなく、原料樹脂とケイ素含有化合物との結合を促進する材料（例えば触媒）であってもよい。
【００６０】
原料樹脂は、上記のポリウレタン樹脂から選択すればよく、さらに上記のアクリル樹脂を含んでいてもよい。
【００６１】
無機の主鎖と有機の側鎖を有するケイ素含有化合物は、原料樹脂との相溶性が低く、防汚層の表皮層とは反対側の表面に位置し易い。また、ケイ素含有化合物は凝集しやすい性質を有する。ところが、架橋剤を用いることで、第１ケイ素含有化合物が防汚層の表面に位置した場合であっても、そのブリードアウトは抑制される。さらに、第１ケイ素含有化合物の凝集が抑制されるため、第１ケイ素含有化合物は防汚層に均一に配置されて、防汚性が高まる。
【００６２】
第１ケイ素含有化合物および原料樹脂と化学的に結合できる架橋剤は、特に限定されず、これらが有する官能基に応じて適宜選択される。上記架橋剤としては、例えば、カルボジイミド基（Ｎ＝Ｃ＝Ｎ）を有する化合物（以下、カルボジイミド系架橋剤と称する）、イソシアネート系架橋剤、エポキシ樹脂系架橋剤等が挙げられる。なかでも、第１ケイ素含有化合物がカルボキシ基または水酸基（フェノール性水酸基を含む）を有する変性シリコーンである場合、化学結合し易い点で、カルボジイミド系架橋剤であってよい。
【００６３】
カルボジイミド系架橋剤は、カルボジイミド基を２つ以上有していてよい。このようなカルボジイミド系架橋剤としては、例えば、ポリ（４，４’−ジフェニルメタンカルボジイミド）、ポリ（ｐ−フェニレンカルボジイミド）、ポリ（ｍ−フェニレンカルボジイミド）、ポリ（ジイソプロピルフェニルカルボジイミド）、ポリ（トリイソプロピルフェニルカルボジイミド）等の芳香族ポリカルボジイミド；ポリ（ジシクロヘキシルメタンカルボジイミド）等の脂環族ポリカルボジイミド、ポリ（ジイソプロピルカルボジイミド）等の脂肪族ポリカルボジイミド等が挙げられる。これらは１種単独で、または２種以上組み合わせて用いられる。
【００６４】
表皮層がポリカーボネート系ポリウレタン樹脂を含む場合、カルボジイミド系架橋剤が有するカルボジイミド基は、例えば表皮層のポリカーボネート系ウレタン樹脂が有するカルボキシル基と反応して、三次元の架橋構造を有するＮ−アシルウレアを形成することができる。これにより、防汚層と表皮層との密着性が向上し、防汚性はさらに維持され易くなる。
【００６５】
防汚層用樹脂組成物において、第１ケイ素含有化合物の含有量（固形分）は特に限定されない。防汚性能を考慮すると、第１ケイ素含有化合物の含有量は、原料樹脂（固形分）１００質量部に対して、１０質量部以上、４０質量部以下であってよく、１５質量部以上、３０質量部以下であってよい。
【００６６】
防汚層用樹脂組成物における架橋剤の含有量は特に限定されない。架橋剤の含有量（固形分）は、防汚層用樹脂組成物の固形分の０．１質量％以上、１０質量％以下であってよく、２質量％以上、７質量％以下であってよい。架橋剤が上記範囲で含まれることにより、第１ケイ素含有化合物と反応し易くなって、防汚性が維持され易くなるとともに、防汚層が粗硬になるのが抑制される。
【００６７】
カルボジイミド系架橋剤の形態は特に限定されない。環境負荷の観点から、カルボジイミド系架橋剤は、水溶性または水分散性（エマルジョンタイプ）であってよい。原料樹脂の形態は特に限定されない。環境負荷の観点から、原料樹脂はエマルジョンタイプであってよい。
【００６８】
防汚層用樹脂組成物は、架橋剤と結合しない第２ケイ素含有化合物を含んでもよい。第２ケイ素含有化合物は、原料樹脂と化学結合可能であってよい。防汚層用樹脂組成物に含まれる第２ケイ素含有化合物の量は特に限定されず、本実施形態の効果を妨げない範囲であればよい。上記合成皮革の防汚層に含まれるケイ素原子は、第１ケイ素含有化合物由来のケイ素原子を含み、第２ケイ素含有化合物由来のケイ素原子を含み得る。
【００６９】
（３）表皮層形成工程
基材の一方の主面に、表皮層用樹脂組成物を含む表皮層を形成する。
表皮層を形成する方法は特に限定されず、コーティング法であってよく、ラミネート法であってよい。
コーティング法では、例えば、ナイフコーター、コンマコーター、ロールコーター、ダイコーター、リップコーターなどの公知の装置により、基材の一方の主面に表皮層用樹脂組成物を塗布した後、乾燥させることにより、表皮層が形成される。
【００７０】
ラミネート法では、表皮層用樹脂組成物を離型紙上に成膜し、得られた樹脂膜を基材の一方の主面に積層する。離型紙は凹凸加工されていてもよい。積層方法としては、例えば、転写法、熱融着、熱圧着、接着剤を用いた貼着など、公知の方法が挙げられる。接着剤を用いる場合、接着剤は特に限定されず、公知の接着剤が使用できる。接着剤としては、アクリル樹脂、ウレタン樹脂、シリコーン樹脂またはポリオレフィン樹脂等が挙げられる。
【００７１】
（４）防汚層形成工程
表皮層を覆うように、防汚層用樹脂組成物を含む防汚層を形成する。
防汚層を形成する方法も特に限定されず、例えば、上記のコーティング法が用いられる。
【００７２】
［実施例］
以下、実施例により本発明をさらに詳しく説明するが、本発明はこれら実施例に限定されるものではない。まず、各試験方法について説明する。
【００７３】
（Ａ）摩耗試験
直径１５０ｍｍの円形の合成皮革を、同サイズにカットした厚み１０ｍｍのウレタンフォーム（２０％圧縮応力：０．７９〜１．０８Ｎ／ｃｍ２、密度：０．０２±０．００２ｇ／ｃｍ２）に重ねてＴ−Ｔｙｐｅ平面摩耗試験機（株式会社大栄科学精器製作所製）に、両面テープを用いて取り付けた。このとき、ウレタンフォームを、合成皮革と試験機との間に位置させた。試験機の摩擦子に綿布（６号綿帆布）をかぶせて、付属の冶具で固定した。上記摩擦子に荷重１９．６Ｎをかけながら、合成皮革を、摩擦距離１４０ｍｍ、６０回／分サイクルで１００００回往復摩擦した。
【００７４】
（Ｂ）汚れ付着試験
直径４０ｍｍにカットしたデニム片（２５５０Ｙ、Ｔｅｓｔｆａｂｒｉｃｓ社製）２枚を、蒸留水を入れたビーカーの底に沈め、３０秒間浸漬した。ビーカーから取り出したデニム片の水滴を、パルパーにて軽く拭き取り、２枚のデニム片の水分率がいずれも６５±２質量％となるよう調整した
【００７５】
次いで、摩耗試験後の合成皮革（第１の合成皮革）を、ＩＳＯ１２９４７−１に準拠したマーチンデイル試験機（株式会社グロッツ・ベッケルト  ジャパン製）の試験台に付属の冶具で固定した。上記デニム片の１枚を、厚み３ｍｍ、直径３８ｍｍのウレタンフォームシートを介して摩擦子に取り付けた。この摩擦子に荷重１２ｋＰａをかけて、図１に示すリサジューパターンで、２５０回摩擦した。摩擦子に取り付けられたデニム片をもう１枚のデニム片に取り替えて、さらに同じパターンで２５０回摩擦した。その後、マーチンデイル試験機から第１の合成皮革を取り外し、２０℃、６５％ＲＨの環境下で１時間静置して乾燥させた。
【００７６】
（Ｃ）汚れ除去試験
５０ｍｍ四方にカットした綿布（ＪＩＳ  Ｌ０８０３準拠  かなきん３号）２枚に、蒸留水を１ｍＬ滴下し、１０秒放置した。
汚れ付着試験後の合成皮革（第２の合成皮革）を、ＪＩＳ  Ｌ０８４９に準拠したクロックメーター試験機（６７０  ＨＤ  ＣＲＯＣＫＭＡＳＴＥＲ、Ｊａｍｅｓ  Ｈｅａｌ社製）に両面テープを用いて取り付けた。摩擦子に上記の綿布１枚を取り付けた。この摩擦子に荷重９Ｎをかけて、摩擦距離１００ｍｍ、６０回／分サイクルで５回摩擦した。摩擦子に取り付けられた綿布をもう一枚の綿布に取り替えて、さらに５回摩擦した。
【００７７】
（Ｄ）ブリードアウト促進試験
幅５０ｍｍ、長さ１３０ｍｍの合成皮革を、ＪＩＳ  Ｌ０８４９に準拠したクロックメーター試験機（６７０  ＨＤ  ＣＲＯＣＫＭＡＳＴＥＲ、Ｊａｍｅｓ  Ｈｅａｌ社製）に、両面テープを用いて取り付けた。摩耗子に５０ｍｍ四方の黒原着ポリエステル糸により編成されたトリコット編地をかぶせ、付属の冶具で固定した。この摩擦子に荷重９Ｎをかけて、合成皮革を、摩擦距離１００ｍｍ、６０回／分サイクルで５０回往復摩擦した。
【００７８】
上記トリコット編地は、２８ゲージのトリコット編機を用いて、筬Ｌ１、Ｌ２およびＬ３からいずれも同じ黒原着ポリエステル糸（例えば、ＷＹ−Ｚ、山越株式会社製、８４ｄｔｅｘ／３６ｆ）を導糸して編成されている。編密度は、４９±２コース／２５．４ｍｍ、３８±１ウエル／２５．４ｍｍであり、編組織は、以下の通りであった。
【００７９】
編組織
Ｌ１：１−０，２−３，１−０，２−３，４−５，３−２，４−５，３−２，１−０
Ｌ２：４−５，３−２，４−５，３−２，１−０，２−３，１−０，２−３，４−５
Ｌ３：１−０，３−４，１−０，３−４
【００８０】
測色および色差の算出は、以下のようにして行った。
分光測色計（Ｃｏｌｏｒ  Ｉ  ５ＤＶ、Ｘ−Ｒｉｔｅ社製、光源：Ｃ光源）を用いて、合成皮革、第１の合成皮革、第２の合成皮革、第３の合成皮革およびブリードアウト促進試験前後の黒原着トリコット編地について、それぞれ４カ所を測色し、それぞれの合成皮革のＬ＊値、ａ＊値、ｂ＊値の平均値を求めた。平均値は、小数点第３位を四捨五入し、小数点第２位で表記した。これらの平均値を用いて、それぞれの色差（ΔＥ＊）を算出した。
【００８１】
［実施例１］
（Ｉ）基材準備
基材として、淡ベージュ色のトリコット編地（ポリエステル繊維、単位面積当たりの質量１７４ｇ／ｍ２）を準備した。
【００８２】
（ＩＩ）表皮層用樹脂組成物の調製
ポリカーボネート系ポリウレタン樹脂１００質量部に対して、ジメチルホルムアミド４０質量部を加え、粘度を約２，０００ｍＰａ・ｓ（Ｂ型粘度計、ローター：Ｎｏ．３、１０ｒｐｍ、２３℃）になるように調整して、表皮層用樹脂組成物を調製した。このとき、顔料を添加し、表皮層が所望の色となるように調整した。
【００８３】
（ＩＩＩ）防汚層用樹脂組成物の調製
以下に示す材料を準備した。
処方１
１）アクリル系ポリウレタン樹脂とアクリル樹脂とを含む原料樹脂（固形分２０質量％）１００質量部
２）第１ケイ素含有化合物（ヒドロキシ基およびフェノール性水酸基を有する変性シリコーン、固形分２２．７質量％）２０質量部
３）架橋剤（カルボジイミド系架橋剤、固形分４０質量％）３質量部
４）増粘剤（ウレタン分子会合型増粘剤、固形分４５質量％）２質量部
５）レベリング剤（ポリエーテル変性シリコーン系界面活性剤、固形分１００質量％）１質量部
６）消泡剤（ポリエーテル変性シリコーン系界面活性剤、固形分１００質量％）０．１質量部
ただし、原料樹脂には、さらに、第２ケイ素含有化合物（ストレートシリコーン）および光沢調整剤（多孔質シリカ、２．７質量％）が配合されている。
【００８４】
原料樹脂および第１ケイ素含有化合物を混合し、混合物を得た。この混合物に、増粘剤、レベリング剤および消泡剤を添加し、混合した後、さらに架橋剤を添加し、混合して、防汚層用樹脂組成物を調製した。防汚層用樹脂組成物の粘度は、１，２５０ｍＰａ・ｓ（ＢＨ型粘度計、ローター：Ｎｏ．３、１０ｒｐｍ、２３℃）であった。
【００８５】
（ＩＶ）表皮層の形成
得られた表皮層用樹脂組成物を、凹凸を有する離型紙にコンマコーターを用いて塗布し、乾燥機にて１３０℃で２分間加熱して、樹脂膜を形成した。樹脂膜の厚みは３０μｍであった。
樹脂膜の表面に、接着剤（ポリカーボネート系ポリウレタン樹脂）を、コンマコーターを用いて塗布し、乾燥機にて１００℃で１分間加熱した。樹脂膜の接着剤を塗布した面を基材に対向させて積層し、荷重３９２．３ｋＰａで４秒間プレス圧着した。その後、離型紙を剥離し、基材の一方の主面に表皮層を形成した。
【００８６】
（Ｖ）防汚層の形成
得られた防汚層用樹脂組成物を、表皮層の表面にリバースコーターを用いて塗布し、乾燥機にて１３０℃で１分３０秒間処理した。これにより合成皮革を得た。防汚層の厚みＴは５．４μｍであった。防汚層は凹凸を有しており、凸部から表皮層までの厚みＴ１と凹部から表皮層までの厚みＴ２との比：Ｔ１／Ｔ２は、０．６であった。防汚層において、フッ素原子は検出されず、フッ素原子／ケイ素原子は、原子比で０．０１以下であった。
【００８７】
（ＶＩ）評価
得られた合成皮革に対して、上記（Ａ）〜（Ｄ）の試験を行い、それぞれの色差を算出した。結果を表１に示す。実施例１で得られた合成皮革のＬ＊値は８７．１であった。汚れ付着試験（Ｂ）で使用された乾燥状態のデニム片と合成皮革との色差ΔＥ＊は６３．４６であった。
【００８８】
［比較例１］
防汚層用樹脂組成物の調製（ＩＩＩ）に替えて、以下のようにして下地用樹脂組成物および比較樹脂組成物Ａを調製（ｉｉｉ−１）したこと、および、防汚層の形成（Ｖ）において、下地用樹脂組成物を用いて下地層を形成した後、比較樹脂組成物Ａを用いて防汚層を形成したこと以外、実施例１と同様にして合成皮革を製造し、評価した。結果を表１に示す。下地層の形成は、耐摩耗性向上を目的としている。
【００８９】
（ｉｉｉ−１）樹脂組成物の調製
下地用樹脂組成物として、以下に示す材料を準備した。
処方２
１）ウレタン樹脂（ポリカーボネート系ウレタン、固形分１６．５質量％）１００質量部
２）レベリング剤（ポリエーテル変性シリコーン系界面活性剤、固形分１００質量％）１質量部
３）水  ８質量部
４）架橋剤（カルボジイミド系架橋剤、固形分４０質量％）２質量部
【００９０】
ウレタン樹脂、レベリング剤および水を混合した後、さらに架橋剤を添加し、混合して、下地用樹脂組成物を調製した。下地用樹脂組成物の粘度は、２５０ｍＰａ・ｓ（ＢＨ型粘度計、ローター：Ｎｏ．３、１０ｒｐｍ、２３℃）であった。
【００９１】
比較樹脂組成物Ａとして、以下に示す材料を準備した。
処方３
１）フッ素系樹脂（四フッ化エチレンと六フッ化プロピレンとの共重合体、固形分２０質量％）１００質量部
２）架橋剤（イソシアネート系架橋剤、固形分４０質量％）３０質量部
３）消泡剤（ポリエーテル変性シリコーン系界面活性剤、固形分１００質量％）０．５質量部
４）整泡剤（ポリエーテル変性シリコーン系界面活性剤、固形分５６質量％）１質量部
５）レベリング剤（ポリエーテル変性シリコーン系界面活性剤、固形分１００質量％）１質量部
６）シリコーン系化合物水分散液（アクリル変性シリコーン、固形分３７質量％）４質量部
７）増粘剤（ウレタン分子会合型増粘剤、固形分４５質量％）４質量部
【００９２】
フッ素系樹脂に、消泡剤、整泡剤、レベリング剤、シリコーン系化合物水分散液および増粘剤を添加し、混合した後、さらに架橋剤を添加し、混合して、防汚層用樹脂組成物を調製した。防汚層用樹脂組成物の粘度は、３,０００ｍＰａ・ｓ（ＢＨ型粘度計、ローター：Ｎｏ．３、１０ｒｐｍ、２３℃）であった。
【００９３】
（Ｖ）防汚層の形成
得られた下地用樹脂組成物を、表皮層の表面にリバースコーターを用いて塗布し、乾燥機にて１３０℃で１分３０秒間処理して、表皮層を覆う下地層を形成した。
次いで、得られた比較樹脂組成物Ａを、下地層の表面にリバースコーターを用いて塗布し、乾燥機にて１３０℃で１分３０秒間処理して防汚層を形成した。これにより合成皮革を得た。防汚層の厚みＴは４．７μｍであった。防汚層は凹凸を有しており、凸部から表皮層までの厚みＴ１と凹部から表皮層までの厚みＴ２との比：Ｔ１／Ｔ２は、０．４９であった。防汚層において、フッ素原子／ケイ素原子は、原子比で０．０１を大きく超えていた。得られた合成皮革のＬ＊値は８８．１であった。汚れ付着試験（Ｂ）で使用された乾燥状態のデニム片と合成皮革との色差ΔＥ＊は６４．０７であった。
【００９４】
［比較例２］
防汚層用樹脂組成物の調製（ＩＩＩ）に替えて、以下のようにして比較樹脂組成物Ｂを調製（ｉｉｉ−２）したこと、および、防汚層の形成（Ｖ）において、防汚層用樹脂組成物に替えて比較樹脂組成物Ｂを用いたこと以外、実施例１と同様にして防汚層を形成して合成皮革を製造し、評価した。防汚層の厚みＴは１０．９μｍであった。防汚層は凹凸を有しており、凸部から表皮層までの厚みＴ１と凹部から表皮層までの厚みＴ２との比：Ｔ１／Ｔ２は、０．５２であった。防汚層において、フッ素原子は検出されず、フッ素原子／ケイ素原子は、原子比で０．０１以下であった。得られた合成皮革のＬ＊値は８７．７であった。汚れ付着試験（Ｂ）で使用された乾燥状態のデニム片と合成皮革との色差ΔＥ＊は６２．７８であった。
【００９５】
（ｉｉｉ−２）比較樹脂組成物Ｂの調製
以下に示す材料を準備した。
処方４
１）アクリル系ポリウレタン樹脂とアクリル樹脂とを含む原料樹脂（固形分３５質量％）８０質量部
２）ポリカーボネート系ウレタン樹脂（固形分２１質量％）２０質量部
３）ケイ素含有化合物（ポリジメチルシロキサン、固形分３０質量％）１０質量部
４）水  １１．５質量部
５）架橋剤（カルボジイミド系架橋剤、固形分２０質量％）１０質量部
６）増粘剤（ウレタン分子会合型増粘剤、固形分１５．８質量％）６質量部
７）レベリング剤（シリコーン系界面活性剤、固形分１００質量％）１質量部
８）消泡剤（ミネラルオイルタイプ、固形分１００質量％）０．１質量部
ただし、原料樹脂には、さらに、第２ケイ素含有化合物（ストレートシリコーン）が配合されている。
【００９６】
原料樹脂およびケイ素含有化合物を混合し、混合物を得た。この混合物に、増粘剤、レベリング剤および消泡剤を添加し、混合した後、さらに架橋剤を添加し、混合して、比較樹脂組成物Ｂを調製した。比較樹脂組成物Ｂの粘度は、１，２５０ｍＰａ・ｓ（ＢＨ型粘度計、ローター：Ｎｏ．３、１０ｒｐｍ、２３℃）であった。
【００９７】
【表１】
2020076162.tif 000003
【産業上の利用可能性】
【００９８】
本発明に係る合成皮革は、防汚性が長期間にわたって維持されるため、カーシート等の自動車内装材、インテリア資材等の産業用資材として好適に用いられる。
【符号の説明】
【００９９】
１０：合成皮革
１１：基材
１２：接着剤層
１３：表皮層
１４：防汚層
【図１】
2020076162.tif 000004
【図２】
2020076162.tif 000005
【図３】
2020076162.tif 000006
【手続補正書】
【提出日】令和1年10月17日(2019.10.17)
【手続補正１】
【補正対象書類名】明細書
【補正対象項目名】００９２
【補正方法】変更
【補正の内容】
【００９２】
フッ素系樹脂に、消泡剤、整泡剤、レベリング剤、シリコーン系化合物水分散液および増粘剤を添加し、混合した後、さらに架橋剤を添加し、混合して、比較樹脂組成物Ａを調製した。比較樹脂組成物Ａの粘度は、３,０００ｍＰａ・ｓ（ＢＨ型粘度計、ローター：Ｎｏ．３、１０ｒｐｍ、２３℃）であった。